FR 2590564 A1 19870529 FR 8517751 A 19851128 La presente invention concerne un latex d'imprégnation neutralisant applicable sur des surfaces contenant du sulfate de calcium et utilisable particulièrement sur des murs ou façades comportant ou ayant comporté un revêtement à base de plâtre hydrofugé ou non en vue de permettre l'application d'un revêtement à base de mortiers contenant des liants hydrauliques. Lors de renovation ou de la réfection de murs ou façades comportant un revêtement à base de plâtre hydrofugé ou non, il n'est pas possible de recouvrir directement ces revêtements par des compositions à base de mortiers contenant des liants hydrauliques .(ciment, chaux).. Dans ce cas, on constate, en effet, dune part, que le revêtement initial à base de plâtre hydrofugé ou non peut néanmoins gonfler à l'humidité et, d'autre part, que le plâtre peut réagir avec les composants du nouvel enduit avec formation d'un sel expansif de sulfoaluminate tricalcique, ce qui entraîne généralement une détérioration rapide du nouvel enduit appliqué. Un décapage prealable du revêtement à base de plâtre hydrofugé ou non, outre le fait qu'il se révèle onéreux, ne permet pas de résoudre le problème exposé de façon satisfaisante. En effet, même si un tel décapage est effectué avec grand soin, il reste toujours des traces du revêtement initial et celles-ci constituent autant d'amorces pour une détériotation ultérieure. La présente invention a pour objet de fournir un latex d'imprégnation qui peut être aisément appliqué sur des surfaces contenant du sulfate de calcium en vue de permettre l'application directe et durable d'un revêtement de rénovation ou de décoration à base de mortiers contenant des liants hydrauliques. La présente invention concerne, dès lors, un latex d'imprégnation pour des surfaces contenant du sulfate de calcium qui se caractérise en ce qu'il est constitué d'une émulsion aqueuse d'un polymère de styrène et de butadiène contenant du silicate de potassium, les proportions pondérales entre ces deux constituants, à l'état sec, étant comprises entre 0,5/1 et 1/0,5. I1 a, en effet, été constaté que l'application d'un tel latex d'imprégnation à raison de 100 à 200 g/m2 sur des surfaces contenant du sulfate de calcium autorise l'application ultérieure et de préférence directe, avant séchage, d'un revêtement très adhérant et durable à base de mortiers contenant des liants hydrauliques. Les quantités en poids de polymère de styrène et de butadiène et de silicate de potassium peuvent varier dans des proportions assez larges. I1 est toutefois préféré que le latex d'imprégnation contienne, par kg, de 30 à 60 g de polymère sec et de 30 à 60 g de silicate, le solde étant essentiellement constitué par de l'eau. Le recours à une émulsion aqueuse d'un polymère de styrène et de butadiène est critique dans le latex d'imprégnation neutralisant conforme à l'invention. I1 a en effet été constaté que le recours à d'autres polymères ne donne pas de bons résultats. Le polymère de styrène et de butadiène peut être un copolymère ou un terpolymère constitué à partir principalement de styrène et de butadiène et d'une faible proportion d'un ou plusieurs monomères copolymérisables. Les proportions d'unités dérivées du styrène et du butadiène peuvent également varier dans de larges limites. Il est toutefois préféré que le polymère de styrène et de butadiène contienne de 50 à 80 % en poids d'unités dérivées du styrène, les meilleurs résultats étant atteints lorsque le polymère contient de 60 à 70 Z d'unités dérivées du styrène. Le diamètre moyen des particules de polymère de styrène et de -3 butadiène peut avantageusement entre compris entre 0,3.10 3 et 0,01.10-3 3 mm afin d'obtenir un latex d'imprégnation ayant d'excellentes propriétés. I1 est également critique que le latex d'imprégnation conforme a l'invention contienne du silicate de potassium. Il a en effet été notamment constaté que le recours a d'autres silicates alcalins ou alcalinoterreux ne permet pas d'obtenir un résultat satisfaisant. Ainsi, si l'on utilise du silicate de sodium en lieu et place du silicate de potassium, on constate l'apparition rapide d'efflorescences sur le nouvel enduit à base de mortier contenant des liants hydrauliques ultérieurement appliqué. Parmi les silicates de potassium existant sur le marché, on préfère utiliser ceux qui présentent un rapport moléculaire Rm (nombre de molécules de Si02 combinées à une molécule de K2O) compris entre 2,8 et 3 et de préférence compris entre 2,9 et 2,95. De meme, on préfère utiliser un silicate de potassium présentant également un rapport pondéral Rp : (si02 % /K2 O %) compris entre 1,8 et 2 et, de préférence, entre 1,88 et 1,95. Enfin parmi les silicates de potassium répondant à ces conditions, on prefère ceux dont la viscosité mesurée à 20"C est comprise entre 50 et 80 m.Pa.s. Le latex d'imprégnation conforme à l'invention peut avantageusement contenir egalement une faible proportion d'agents mouillants ayant notamment pour fonction d'empêcher la formation de mousse et/ou de retarder la formation d'une peau superficielle. Le latex d'imprégnation conforme à l'invention peut évidemment être réalisé sous une forme concentrée qui est ensuite diluée au moyen d'eau lors de son utilisation. Ainsi, la demanderesse préfère réaliser un latex d'imprégnation concentré contenant par kg, de 120 à 240 g de polymère de styrène et de butadiène et de 120 à 240 g de silicate de potassium et diluer celui-ci à raison d'un volume avec environ 3 volumes d'eau lors de son utilisation. Le latex d'imprégnation conforme à l'invention peut être appliqué sur la surface à traiter par n'importe quel moyen habituel et notamment à l'aide d'un rouleau, ou d'un brosse ou encore par pulvérisation. Le latex d'imprégnation conforme à l'invention est enfin illustré par l'exemple de réalisation pratique donné ci-après. Exemple On a réalisé un latex d'imprégnation concentré contenant par kg, 225 g d'un copolymère de styrène et de butadiène sec contenant 65 et d'unités derivées du styrène et 210 g d'un silicate de potassium ( m = 2,9 et Rp = 1,9); le soide étant constitué par de l'eau. Un mur de façade de blocs de béton lourd recouvert d'un enduit à base de plâtre hydrofugé à rénover a été tout d'abord décapé au moyen d'un marteau piqueur puis par sablage. Sur le mur, on a appliqué ensuite par pulvérisation une couche uniforme de 150 g/m2 du latex d'imprégnation prédécrit dilué avec 3 volumes d'eau. Avant le séchage de ce latex d'imprégnation, on a appliqué un enduit décoratif de marque commerciale VICRIL GT (enduit à base de mortier contenant des liants hydrauliques produits et commercialisés par la demanderesse). Lors de cette application on a remarqué que le nouvel enduit décoratif adhèrait parfaitement sur la surface traitée. Après 6 mois, on a, en outre, constaté que le nouvel enduit appliqué ne présentait aucune trace de détérioration. REVENDICATIONS 1 - Latex d'imprégnation neutralisant, pour surfaces contenant du sulfate de calcium caractérise en ce qu'il est constitué d'une émulsion aqueuse d'un polymère de styrène et de butadiène contenant du silicate de potassium, les proportions pondérales en ces deux constituants étant comprises entre 0,5/1 et 1/0,5. 2 - Latex d'imprégnation neutralisant selon la revendication 1 caractérisé en ce qu'il contient, par kg, de 30 à 60 g de polymère sec de styrène et de butadiène et de 30 à 60 g de silicate de potassium. 3 - Latex d'imprégnation neutralisant selon la revendication 1 ou 2 caractérisé en ce que le polymère de styrène et de butadiène contient de 50 à 80 Z en poids d'unités dérivées du styrène. 4 - Latex d'imprégnation neutralisant selon l'une quelconque des revendications 1 à 3 caractérisé en ce que le diamètre moyen des particules du polymère de styrène et de butadiène est compris entre 0,3.10 3 et 0,01.10 3 mm. 5 - Latex d'impregnation neutralisant selon l'une quelconque des revendications 1 à 4 caractérisé en ce que le silicate de potassium présente un rapport moléculaire Rm compris entre 2,8 et 3. 6 - Latex d'imprégnation neutralisant selon l'une quelconque des revendications 1 à 5 caractérisé en ce que le silicate de potassium présente un rapport pondéral Rp compris entre 1,8 et 2. 7 - Latex d'imprégnation neutralisant selon l'une quelconque des revendications 1 à 6 caractérisé en ce que le silicate de potassium à une viscosité, à 200C, compris entre 50 et 80 m.Pa.s. 8 - Latex d'imprégnation neutralisant selon l'une quelconque des revendications 1 à 7 caractérisé en ce qu'il contient en outre au moines un agent mouillant. 9 - Latex d'imprégnation neutralisant selon l'une quelconque des revendications 1 a 8 caractérisé en ce qu'il est utilisé comme couche d'accrochage entre un pitre hydrofugé ou non et un enduit à base de mortiers contenant des liants hydrauliques.